(57)【要約】【課題】  ＥＳＲの低減を可能とした固体電解コンデンサの製造方法を提供する。【解決手段】  表面に酸化皮膜層が形成された陽極箔と陰極箔を、ナイロン繊維を主体繊維とし、ＰＶＡをバインダーとしたセパレータを介して巻回してコンデンサ素子を形成し、このコンデンサ素子に修復化成を施す。その後に８０℃以上１００℃未満の温水に５〜１２０分浸漬し、８０℃以上２５０℃未満で１０〜１８０分熱処理する。そして、このコンデンサ素子を重合性モノマーと酸化剤とを所定の溶媒と共に混合して調製した混合液に浸漬し、コンデンサ素子内で導電性ポリマーの重合反応を発生させ、固体電解質層を形成する。そして、このコンデンサ素子を外装ケースに挿入し、開口端部に封口ゴムを装着して、加締め加工によって封止した後、エージングを行い、固体電解コンデンサを形成する。【選択図】なし【特許請求の範囲】
【請求項１】
陽極箔と陰極箔とをセパレータを介して巻回してコンデンサ素子を形成し、このコンデンサ素子に重合性モノマーと酸化剤を含浸して、導電性ポリマーを形成した固体電解コンデンサにおいて、
ナイロン繊維を主体繊維としポリビニルアルコールをバインダーとしたセパレータを用いたコンデンサ素子を熱処理して、酸化剤によるセパレータの粗密化を促進させたことを特徴とする固体電解コンデンサ。
【請求項２】
陽極箔と陰極箔とをセパレータを介して巻回したコンデンサ素子に、重合性モノマーと酸化剤とを含浸して導電性ポリマーからなる固体電解質層を形成する固体電解コンデンサの製造方法において、
前記セパレータとして、ナイロン繊維を主体繊維としポリビニルアルコールをバインダーとしたセパレータを用い、前記コンデンサ素子を形成した後、熱処理により、酸化剤によるセパレータの粗密化を促進させたことを特徴とする固体電解コンデンサの製造方法。
【請求項３】
前記熱処理が８０℃以上２５０℃未満であることを特徴とする請求項２に記載の固体電解コンデンサの製造方法。
【請求項４】
前記コンデンサ素子を形成した後、８０℃以上１００℃未満の温水に浸漬することを特徴とする請求項２に記載の固体電解コンデンサの製造方法。
【発明の詳細な説明】
【技術分野】
【０００１】
本発明は、固体電解コンデンサ及びその製造方法に係り、特に、固体電解コンデンサの等価直列抵抗（以下、ＥＳＲと記す）を低減させることができる固体電解コンデンサ及びその製造方法に関するものである。
【背景技術】
【０００２】
タンタルあるいはアルミニウム等のような弁作用を有する金属を利用した電解コンデンサは、陽極側対向電極としての弁作用金属を焼結体あるいはエッチング箔等の形状にして誘電体を拡面化することにより、小型で大きな容量を得ることができることから、広く一般に用いられている。特に、電解質に固体電解質を用いた固体電解コンデンサは、小型、大容量、低等価直列抵抗であることに加えて、チップ化しやすく、表面実装に適している等の特質を備えていることから、電子機器の小型化、高機能化、低コスト化に欠かせないものとなっている。
【０００３】
この種の固体電解コンデンサにおいて、小型、大容量用途としては、一般に、アルミニウム等の弁作用金属からなる陽極箔と陰極箔をセパレータを介在させて巻回してコンデンサ素子を形成し、このコンデンサ素子に駆動用電解液を含浸し、アルミニウム等の金属製ケースや合成樹脂製のケースにコンデンサ素子を収納し、密閉した構造を有している。なお、陽極材料としては、アルミニウムを初めとしてタンタル、ニオブ、チタン等が使用され、陰極材料には、陽極材料と同種の金属が用いられる。
【０００４】
また、固体電解コンデンサに用いられる固体電解質としては、二酸化マンガンや７、７、８、８−テトラシアノキノジメタン（ＴＣＮＱ）錯体が知られているが、近年、反応速度が緩やかで、かつ陽極電極の酸化皮膜層との密着性に優れたポリエチレンジオキシチオフェン（以下、ＰＥＤＴと記す）等の導電性ポリマーに着目した技術（特許文献１）が存在している。
【０００５】
このような巻回型のコンデンサ素子にＰＥＤＴ等の導電性ポリマーからなる固体電解質層を形成するタイプの固体電解コンデンサは、以下のようにして作製される。まず、アルミニウム等の弁作用金属からなる陽極箔の表面を塩化物水溶液中での電気化学的なエッチング処理により粗面化して、多数のエッチングピットを形成した後、ホウ酸アンモニウム等の水溶液中で電圧を印加して誘電体となる酸化皮膜層を形成する。陽極箔と同様に、陰極箔もアルミニウム等の弁作用金属からなるが、その表面にはエッチング処理を施すのみである。
【０００６】
このようにして表面に酸化皮膜層が形成された陽極箔とエッチングピットのみが形成された陰極箔とを、セパレータを介して巻回してコンデンサ素子を形成する。続いて、修復化成を施したコンデンサ素子に、３，４−エチレンジオキシチオフェン（以下、ＥＤＴと記す）等の重合性モノマーと酸化剤溶液をそれぞれ吐出し、あるいは両者の混合液に浸漬して、コンデンサ素子内で重合反応を促進し、ＰＥＤＴ等の導電性ポリマーからなる固体電解質層を生成する。その後、このコンデンサ素子を有底筒状の外装ケースに収納して固体電解コンデンサを作成する。
【０００７】
【特許文献１】特開平２−１５６１１号公報
【発明の開示】
【発明が解決しようとする課題】
【０００８】
ところで、近年、電子情報機器はデジタル化され、さらにこれらの電子情報機器の心臓部であるマイクロプロセッサ（ＭＰＵ）の駆動周波数の高速化が進んでいる。これに伴って、消費電力の増大化が進み、発熱による信頼性の問題が顕在化してきたため、その対策として駆動電圧の低減化が図られてきた。
【０００９】
上記駆動電圧の低減化を図るため、マイクロプロセッサに高精度な電力を供給する回路として電圧制御モジュールと呼ばれるＤＣ−ＤＣコンバーターが広く使用されており、その出力側コンデンサには、電圧降下を防ぐためＥＳＲの低いコンデンサが多数用いられている。このような低ＥＳＲ特性を有するコンデンサとして、上述したような固体電解コンデンサが実用化され、多用されている。
【００１０】
しかしながら、マイクロプロセッサの駆動周波数の高速化は著しく、それに伴って消費電力がさらに増大し、それに対応するために電圧降下を防ぐためのコンデンサからの供給電力のさらなる増大化が求められている。すなわち、大きな電力を短時間で供給することができなければならず、このために固体電解コンデンサには大容量化、小型化、低電圧化と共に、さらに優れたＥＳＲ特性が要求されている。
なお、このような問題点は、重合性モノマーとしてＥＤＴを用いた場合に限らず、他のチオフェン誘導体、ピロール、アニリン等を用いた場合にも同様に生じていた。
【００１１】
本発明は、上述したような従来技術の問題点を解決するために提案されたものであり、その目的は、ＥＳＲをさらに低減させることができる固体電解コンデンサ及びその製造方法を提供することにある。
【課題を解決するための手段】
【００１２】
本発明者等は、従来の固体電解コンデンサの製造方法で十分なＥＳＲの低減効果が得られない理由がセパレータにあるのではないかと考え、セパレータの主体繊維及びバインダーについて鋭意検討を重ねた。その結果、ナイロン繊維を主体繊維とし、ポリビニルアルコール（以下、ＰＶＡと記す）をバインダーとしたセパレータを用いることによって、ＥＳＲがさらに低減することが判明したものである。
【００１３】
（固体電解コンデンサの製造方法）
本発明に係る固体電解コンデンサの製造方法は以下の通りである。すなわち、表面に酸化皮膜層が形成された陽極箔と陰極箔を、ナイロン繊維を主体繊維とし、ＰＶＡをバインダーとしたセパレータを介して巻回してコンデンサ素子を形成し、このコンデンサ素子に修復化成を施す。その後に、８０℃以上１００℃未満の温水に５〜１２０分浸漬し、８０℃以上２５０℃未満で１０〜１８０分熱処理する。
【００１４】
そして、このコンデンサ素子を重合性モノマーと酸化剤とを所定の溶媒と共に混合して調製した混合液に浸漬し、コンデンサ素子内で導電性ポリマーの重合反応を発生させ、固体電解質層を形成する。そして、このコンデンサ素子を外装ケースに挿入し、開口端部に封口ゴムを装着して、加締め加工によって封止した後、エージングを行い、固体電解コンデンサを形成する。
なお、上記温水浸漬処理及び熱処理は、いずれか一方でも良い。
【００１５】
（セパレータ）
通常、合成繊維を主体とする固体電解コンデンサ用セパレータは、合成繊維とこれらを接合するバインダーから構成されている。このバインダーとしては、合成樹脂そのものを用いたり、合成樹脂を繊維状にして、セパレータの作成工程で溶融させて主体繊維を接合させている。
【００１６】
本発明においては、ナイロン繊維を主体繊維とし、ＰＶＡをバインダーとしたセパレータを用いることにより良好な結果が得られたものである。上記ナイロン繊維としては、ナイロン６、ナイロン６６，ナイロン６１０、ナイロン６１２、ナイロン１０、ナイロン１２を単独で、あるいは２種類以上を組み合わせて用いることができる。また、バインダーとして用いるＰＶＡはＰＶＡバインダー繊維を用いることが好ましい。
【００１７】
そして、これらのナイロン繊維、ＰＶＡバインダー繊維を混合し、水に分散させスラリーを作成する。このスラリーを長網式、傾斜型長網式、または丸網式抄紙機で抄紙し、乾燥機で乾燥させることによって、本発明のセパレータを得ることができる。
なお、セパレータに対するバインダーの含有量は１０〜２０ｗｔ％が好ましい。また、本発明のセパレータは耐熱性が良好なので、鉛フリーリフローにも耐え得ることが確認されている。
【００１８】
このようにナイロン繊維を主体繊維とし、ＰＶＡをバインダーとしたセパレータを用いることによってＥＳＲが低減する理由は、以下の通りと考えられる。すなわち、コンデンサ素子に重合性モノマーと酸化剤を含浸して導電性ポリマーを形成する際に、主体繊維であるナイロン繊維が酸化剤によって分解され、繊維分が少なくなることによってセパレータが粗密化する。そのため、コンデンサ素子内に含有されるＰＥＤＴ等の導電性ポリマーの量が増大し、全体の伝導性が向上して、ＥＳＲが低減するものと考えられる。また、ＰＶＡをバインダーとして用いているため、修復化成中に溶解したＰＶＡが酸化皮膜に付着することにより、ＥＳＲの低減効果をさらに高めていると考えられる。
なお、このことは、導電性ポリマーを形成した後のコンデンサ素子を観察した結果、ナイロン繊維が少なくなっていることから判明したものである。
【００１９】
（熱処理）
本発明においては、重合性モノマーと酸化剤を含浸する前に熱処理を施すと、ＥＳＲがさらに低減することが判明した。その理由は、ナイロン繊維の分解が促進されるためと考えられる。なお、この熱処理温度は８０〜２５０℃が好ましく、より好ましくは９０〜１７０℃であり、熱処理時間は１０〜１８０分が好ましく、より好ましくは３０〜１２０分である。
【００２０】
（温水浸漬処理）
また、本発明においては、重合性モノマーと酸化剤を含浸する前に温水浸漬処理を行うと、ＥＳＲはさらに低減することが判明した。その理由は、ＰＶＡの酸化皮膜への付着状態が向上するためと考えられる。なお、この温水の温度は８０〜１００℃が好ましく、より好ましくは９０〜１００℃であり、浸漬時間は５〜１２０分が好ましく、より好ましくは６０〜１２０分である。
【００２１】
（ＥＤＴ及び酸化剤）
重合性モノマーとしてＥＤＴを用いた場合、コンデンサ素子に含浸するＥＤＴとしては、ＥＤＴモノマーを用いることができるが、ＥＤＴと揮発性溶媒とを１：０〜１：３の体積比で混合したモノマー溶液を用いることもできる。
前記揮発性溶媒としては、ペンタン等の炭化水素類、テトラヒドロフラン等のエーテル類、ギ酸エチル等のエステル類、アセトン等のケトン類、メタノール等のアルコール類、アセトニトリル等の窒素化合物等を用いることができるが、なかでも、メタノール、エタノール、アセトン等が好ましい。
【００２２】
また、酸化剤としては、エタノールに溶解したパラトルエンスルホン酸第二鉄、過ヨウ素酸もしくはヨウ素酸の水溶液を用いることができ、酸化剤の溶媒に対する濃度は４０〜５８ｗｔ％が好ましく、４５〜５７ｗｔ％がより好ましい。酸化剤の溶媒に対する濃度が高い程、ＥＳＲは低減する。なお、酸化剤の溶媒としては、上記モノマー溶液に用いた揮発性溶媒を用いることができ、なかでもエタノールが好適である。酸化剤の溶媒としてエタノールが好適であるのは、蒸気圧が低いため蒸発しやすく、残存する量が少ないためであると考えられる。
【００２３】
（修復化成の化成液）
修復化成の化成液としては、リン酸二水素アンモニウム、リン酸水素二アンモニウム等のリン酸系の化成液、ホウ酸アンモニウム等のホウ酸系の化成液、アジピン酸アンモニウム等のアジピン酸系の化成液を用いることができるが、なかでも、リン酸二水素アンモニウムを用いることが望ましい。また、浸漬時間は、５〜１２０分が望ましい。
【００２４】
（他の重合性モノマー）
本発明に用いられる重合性モノマーとしては、上記ＥＤＴの他に、ＥＤＴ以外のチオフェン誘導体、アニリン、ピロール、フラン、アセチレンまたはそれらの誘導体であって、所定の酸化剤により酸化重合され、導電性ポリマーを形成するものであれば適用することができる。なお、チオフェン誘導体としては、下記の構造式のものを用いることができる。
【化１】
2008270845.tif 000002
【発明の効果】
【００２５】
以上述べたように、本発明によれば、ＥＳＲの低減を可能とした固体電解コンデンサ及びその製造方法を提供することができる。
【実施例】
【００２６】
続いて、以下のようにして製造した実施例１〜４及び比較例に基づいて本発明をさらに詳細に説明する。
（実施例１）
ナイロン繊維を主体繊維とし、ＰＶＡをバインダー（セパレータに対するバインダーの含有量は１５％）として用いたセパレータを用い、以下のようにして固体電解コンデンサを作成した。表面に酸化皮膜層が形成された陽極箔と陰極箔に電極引き出し手段を接続し、両電極箔を上記のセパレータを介して巻回して、素子形状が５φ×２．８Ｌのコンデンサ素子を形成した。そして、このコンデンサ素子をリン酸二水素アンモニウム水溶液に４０分間浸漬して修復化成を行った。修復化成後、このコンデンサ素子を９０℃の温水に６０分浸漬した後、１００℃で１０分間熱処理した。
一方、所定の容器に、ＥＤＴと５０％のパラトルエンスルホン酸第二鉄のエタノール溶液を混合し、コンデンサ素子を上記混合液に１０秒間浸漬し、１２０℃、６０分加熱して、コンデンサ素子内でＰＥＤＴの重合反応を発生させ、固体電解質層を形成した。
そして、このコンデンサ素子を有底筒状の外装ケースに挿入し、開口端部に封口ゴムを装着して、加締め加工によって封止した。その後に、１５０℃、１２０分、５．２Ｖの電圧印加によってエージングを行い、固体電解コンデンサを形成した。なお、この固体電解コンデンサの定格電圧は４ＷＶ、定格容量は１５０μＦである。
【００２７】
（実施例２）
修復化成後、コンデンサ素子を９０℃の温水に１０分浸漬した後、１７０℃で１２０分間熱処理した。その他の条件及び工程は、実施例１と同様である。
（実施例３）
修復化成後、コンデンサ素子を９０℃の温水に６０分浸漬した後、１７０℃で１２０分間熱処理した。その他の条件及び工程は、実施例１と同様である。
【００２８】
（実施例４）
修復化成後、温水浸漬処理及び熱処理のいずれも行わずに重合工程に移行した。その他の条件及び工程は、実施例１と同様である。
（比較例）
ＰＥＴ繊維を主体繊維とし、ＰＥＴをバインダー（セパレータに対するバインダーの含有量は１５％）として用いたセパレータを用い、修復化成後、温水浸漬処理及び熱処理のいずれも行わずに重合工程に移行した。その他の条件及び工程は、実施例１と同様である。
【００２９】
［比較結果］
上記の方法により得られた実施例１〜４及び比較例について、ＥＳＲを調べたところ表１に示したような結果が得られた。
【表１】
2008270845.tif 000003
【００３０】
表１から明らかなように、修復化成後、温水浸漬処理及び熱処理のいずれも行わずに重合工程に移行した実施例４と比較例を比べると、ナイロン繊維を主体繊維とし、ＰＶＡバインダーを用いたセパレータを使用した実施例４は、ＰＥＴ繊維を主体繊維とし、ＰＥＴバインダーを用いたセパレータを使用した比較例に比べて、ＥＳＲは約８４．８％に減少した。
【００３１】
また、修復化成後、温水浸漬処理及び熱処理を行った実施例１〜３と比較例を比べると、ＥＳＲは約６１．７〜６８．３％に減少した。さらに、修復化成後の温水浸漬処理及び熱処理の有無が異なる実施例１〜３と実施例４を比べても、ＥＳＲは約７２．８〜８０．５％に減少した。
このことから、ナイロン繊維を主体繊維とし、ＰＶＡバインダーを用いたセパレータを使用した方がＥＳＲの低減効果は大きく、また、修復化成後、温水浸漬処理及び熱処理を行う方が、ＥＳＲの低減効果はより大きいことが分かった。